(57)【要約】  本発明は、エステル基を有するポリマーを安定化させるための方法に関し、この方法では、それらの調製および／またはそれらの加工の過程において、特定のモノマー性芳香族カルボジイミドが、液状で配合された形態で添加される。【特許請求の範囲】
【請求項１】
エステル基を有するポリマーを安定化させるための方法であって、それらを調製および／または加工するための連続式またはバッチ式のプロセスにおいて、式（Ｉ）：
【化１】
2015518911.tif 000008
［式中、Ｒ１、Ｒ２、Ｒ４、およびＲ６は、それぞれ独立に、Ｃ３〜Ｃ６−アルキルであり、
Ｒ３およびＲ５は、それぞれ独立に、Ｃ１〜Ｃ３−アルキルである］
のカルボジイミドを、液状の形態で添加（液状で配合）することを特徴とする、方法。
【請求項２】
前記Ｒ１〜Ｒ６基が分子内で同一であることを特徴とする、請求項１に記載の方法。
【請求項３】
前記Ｒ１〜Ｒ６基がイソプロピルであることを特徴とする、請求項１または２に記載の方法。
【請求項４】
前記液状のカルボジイミドを、１０〜３５℃の温度で添加することを特徴とする、請求項１〜３のいずれか１項に記載の方法。
【請求項５】
前記ポリマーが熱可塑性ポリウレタン（ＴＰＵ）であることを特徴とする、請求項１〜４のいずれか１項に記載の方法。
【発明の詳細な説明】
【技術分野】
【０００１】
本発明は、エステル基を有するポリマーを安定化させるための方法に関し、この方法において、それらの調製および／または加工の過程において、モノマー性の芳香族カルボジイミドが、液状で配合された（ｌｉｑｕｉｄ−ｄｏｓｅｄ）形態で添加される。
【背景技術】
【０００２】
カルボジイミドは、各種の用途において、たとえば熱可塑性プラスチック、ポリオール、ポリウレタンなどのための加水分解安定剤として有用であることが見いだされている。
【０００３】
この目的のためには、立体障害のあるカルボジイミドを使用することが好ましい。これに関連して特によく知られているカルボジイミドは、２，６−ジイソプロピルフェニルカルボジイミド（Ｓｔａｂａｘｏｌ（登録商標）Ｉ、Ｒｈｅｉｎ  Ｃｈｅｍｉｅ  Ｒｈｅｉｎａｕ  ＧｍｂＨ製）である。
【０００４】
しかし、この目的のための従来技術において知られているカルボジイミドは、低温においてさえも揮発性であるという欠点を有している。それらは、熱的に不安定であり、粉体の形態ではブロッキングを極めて起こしやすい傾向がある。安定剤としてポリマー系で使用する場合、それらが自由流動性を有さないために、適用する前にまず溶融させねばならず、それによって、やっと計量仕込みができるという欠点を有している。
【発明の概要】
【発明が解決しようとする課題】
【０００５】
したがって、この目的のために使用することが可能であり、かつ上述の欠点を有していない、立体障害のあるカルボジイミドが必要とされている。
【課題を解決するための手段】
【０００６】
したがって、本発明の目的は、エステル基を有するポリマーを安定化させるための方法であって、その安定剤が、熱的に安定で、貯蔵安定性があり、室温においてさえも易流動性の液体として存在し、容易に調製することが可能であり、そして液体の形態で適用することが可能である方法を提供することであった。
【０００７】
驚くべきことには、特定のモノマー性カルボジイミドを使用することによって、この目的が達成された。
【０００８】
したがって、本発明は、エステル基を有するポリマーを安定化させるための方法を提供し、この方法において、それらを調製および／または加工するための連続式またはバッチ式のプロセスにおいて、式（Ｉ）：
【化１】
2015518911.tif 000002
［式中、Ｒ１、Ｒ２、Ｒ４、およびＲ６は、それぞれ独立に、Ｃ３〜Ｃ６−アルキルであり、
ならびに、Ｒ３およびＲ５は、それぞれ独立に、Ｃ１〜Ｃ３−アルキルである］
のカルボジイミドを、液状で配合された形態で添加する。
【発明を実施するための形態】
【０００９】
それらのＣ３〜Ｃ６−アルキル基は、直鎖状であっても、および／または分岐状であってもよい。それらが分岐状であれば、好ましい。
【００１０】
本発明によるプロセスにおいて使用される式（Ｉ）のカルボジイミドにおいては、そのＲ１〜Ｒ６の基が、同一であることが好ましい。
【００１１】
本発明のさらに好ましい実施態様においては、そのＲ１〜Ｒ６の基がイソプロピルである。
【００１２】
これらのカルボジイミドは、室温では液状であり、２５℃で、好ましくは２０００ｍＰａｓ未満、より好ましくは１０００ｍＰａｓ未満の粘度を有している。
【００１３】
本発明の範囲には、前述または後述の、すべての一般的な基、定義、指数、パラメーター、および説明、ならびに、好ましい範囲と記述されているそれらが、相互に、すなわちそれぞれの範囲および好ましい範囲の間のすべての組合せで含まれている。
【００１４】
式（Ｉ）の化合物は、貯蔵安定性があり、室温では液状であり、そして優れた計量性を特徴としている。
【００１５】
これらのカルボジイミドは、式（ＩＩ）：
【化２】
2015518911.tif 000003
および式（ＩＩI）：
【化３】
2015518911.tif 000004
［式中、Ｒ１、Ｒ２、Ｒ４、およびＲ６は、それぞれ独立に、Ｃ３〜Ｃ６−アルキルであり、
Ｒ３およびＲ５は、それぞれ独立に、Ｃ１〜Ｃ３−アルキルである］
の三置換されたベンゼンイソシアネートを、触媒および場合によっては溶媒の存在下で、４０℃〜２００℃の温度で二酸化炭素を脱離させることによってカルボジイミド化させることにより調製することができる。
【００１６】
三置換されたベンゼンイソシアネートは、２，４，６−トリイソプロピルフェニルイソシアネート、２，６−ジイソプロピル−４−エチルフェニルイソシアネート、および２，６−ジイソプロピル−４−メチルフェニルイソシアネートであることが好ましい。これらを調製するために必要な三置換されたベンゼンアミンは、当業者には知られているように、アニリンと、適切なアルケン、ハロアルカン、ハロアルケンベンゼン、および／またはハロシクロアルカンとのフリーデル・クラフツアルキル化反応によって調製することができる。
【００１７】
次いで、これらをホスゲンと反応させると、対応する三置換されたベンゼンイソシアネートが得られる。
【００１８】
カルボジイミド化は、Ａｎｇｅｗ．Ｃｈｅｍ．，９３，ｐ．８５５〜８６６（１９８１）、または独国特許出願第Ａ−１１  ３０  ５９４号明細書、またはＴｅｔｒａｈｅｄｒｏｎ  Ｌｅｔｔｅｒｓ，４８（２００７），ｐ．６００２〜６００４に記載された方法によって実施することが好ましい。
【００１９】
式（Ｉ）の化合物を調製するための好ましい触媒は、本発明の一つの実施態様において、強塩基またはリン化合物である。ホスホレンオキシド、ホスホリジン、またはホスホリンオキシド、およびそれらに対応するスルフィドを使用することが好ましい。触媒としては、三級アミン、塩基性金属化合物、アルカリ金属またはアルカリ土類金属の酸化物または水酸化物、アルコキシドまたはフェノキシド、金属カルボキシレート、および非塩基性有機金属化合物を使用することもまた可能である。
【００２０】
カルボジイミド化反応は、材料のまま（ｉｎ  ｓｕｂｓｔａｎｃｅ）、あるいは溶媒中のいずれかで実施することができる。同様に、最初に材料のままでカルボジイミド化を開始させ、次いで溶媒を添加して反応を完了させることも可能である。使用する溶媒は、たとえばベンジン、ベンゼン、および／またはアルキルベンゼンなどであってよい。
【００２１】
本発明によるプロセスにおいて使用するカルボジイミドは、精製してから使用することが好ましい。粗生成物を、蒸留または抽出の手段によって精製することができる。精製するための使用に適した溶媒は、たとえば、アルコール、ケトン、エーテル、またはエステルである。
【００２２】
本発明によるプロセスにおいて使用するためのカルボジイミドは、三置換されたアニリンから、ＣＳ２と反応させてチオ尿素誘導体を得、次いで塩基性の次亜塩素酸塩溶液中で反応させてカルボジイミドを得る方法によって、あるいは欧州特許出願公開第０５９７３８２Ａ号明細書に記載された方法によって、調製することも同様に可能である。
【００２３】
本発明によるプロセスにおける液状配合は、バッチ式または連続式、好ましくは連続式の加工機械で実施するが、そのような機械としてはたとえば、一軸、二軸、および多軸の押出機、連続式コニーダー（Ｂｕｓｓタイプ）および／またはバッチ式ニーダー、たとえばＢａｎｂｕｒｙタイプ、ならびに、ポリマー産業において通常使用されるその他のユニットなどが挙げられる。液状配合は、エステル基を有するポリマーの調製の開始時またはその途中、あるいは、加工、たとえばモノフィラメントの製造またはポリマーペレットの製造の開始時またはその途中に、実施することができる。
【００２４】
本発明の文脈においては、「液状で配合する」という用語は、上述の式（Ｉ）のカルボジイミドを、連続式またはバッチ式の加工機械内に、重力手段または容積計量の手段によって、液状の形態で計量仕込みすることを意味していると理解されたい。これを可能とするためには、本発明のカルボジイミドが、特に、ポリマーの加工で通常用いられる周囲温度での配合の際に、液状、かつ低粘度でなければならない。加工操作において液状配合するために、熱可塑性プラスチックのコンパウンディング技術において通常である連続式の配合ユニットを使用する。それらは、加熱可能であってもよい。それらが、加熱可能でないことが好ましい。
【００２５】
式（Ｉ）のカルボジイミドと、他の、立体的であることが要求される（ｓｔｅｒｉｃａｌｌｙ  ｄｅｍａｎｄｉｎｇ）ポリマー性および／またはモノマー性のカルボジイミド、たとえばテトラメチルキシリレンジイソシアネートをベースとするポリマー性のカルボジイミドおよび／またはビス（２，６−ジイソプロピルフェニル）カルボジイミドと、を組み合わせた液状混合物を使用することも同様に可能である。
【００２６】
本発明の文脈において「連続式のプロセス」という用語は、液状のカルボジイミドも含めたすべての配合成分が、計量添加および加工におけるいかなる時点においても、その配合で指示された質量比を有していることを意味している。
【００２７】
本発明の文脈において「バッチ式のプロセス」という用語は、液状のカルボジイミドも含めたすべての配合成分が、計量添加の最後において、その配合で指示された質量比を有していることを意味している。
【００２８】
カルボジイミドの質量比は、後ほどの用途に依存するが、好ましくは０．１〜５重量％、より好ましくは０．５〜３重量％、最も好ましくは１〜２重量％である。
【００２９】
カルボジイミドの液状配合は、好ましくは５〜１２０℃、より好ましくは５〜４０℃、より好ましくは１０〜３５℃の温度で実施される。
【００３０】
エステル基を有するポリマーは、好ましくは、熱可塑性ポリウレタン（ＴＰＵ）である。
【００３１】
それらは、市販の製品であり、たとえばＢａｙｅｒ  ＭａｔｅｒｉａｌＳｃｉｅｎｃｅ  ＡＧから入手することができる。
【００３２】
エステル基を有するポリマーの調製およびそれらの加工の例には、好ましくは、熱可塑性ポリウレタン（ＴＰＵ）およびＰＵエラストマーが含まれる。「ＰＵエラストマー」という用語には、ポリウレタンをベースとした、高温注型および低温注型のエラストマーが含まれる。ＴＰＵエラストマー、さらにはＰＵエラストマーは、加工中の重付加反応によって調製される。この目的のためには、液状および／または固体状の形態のすべての原料および添加剤を、連続式ではコンパウンディング押出機に同時に、あるいはバッチ式では撹拌反応器に供給する。コンパウンディング押出機では、混合および重付加が進行して、製品である、付加された（ａｄｄｉｔｉｚｅｄ）ポリマー性熱可塑性ＴＰＵが得られる。
【００３３】
連続式計量仕込みユニットを用いて、コンパウンディング押出機内で溶融されたＴＰＵ中に、液状のカルボジイミドを連続的に計量添加することによって、重付加を完了させることによってのみ安定化されるＴＰＵが、さらに好ましい。
【００３４】
以下の実施例は、本発明を説明するためのものであるが、何ら限定的効果を有さない。
【実施例】
【００３５】
実施例
Ｂａｙｅｒ  ＭａｔｅｒｉａｌＳｃｉｅｎｃｅ  ＡＧ製のＤｅｓｍｏｐｈｅｎ（登録商標）２００１ＫＳタイプのポリエステルポリオール中で、テトラメチルキシリレンジイソシアネートをベースとする液状のポリマー性のカルボジイミド（Ｓｔａｂａｘｏｌ（登録商標）Ｐ２００の名称で入手可能）およびモノマー性のカルボジイミド（ビス（２，６−ジイソプロピルフェニル）カルボジイミド）（Ｒｈｅｉｎ  Ｃｈｅｍｉｅ  Ｒｈｅｉｎａｕ  ＧｍｂＨから、Ｓｔａｂａｘｏｌ（登録商標）Ｉの名称で入手可能）を、本発明の次式：
【化４】
2015518911.tif 000005
［式中、Ｒ１〜Ｒ６基はイソプロピルである］
の液状のモノマー性のカルボジイミド（ＣＤＩ  Ｉ）と比較、試験した。
【００３６】
本発明に従って使用したカルボジイミドの調製
最初に、空焼きをし（ｂａｋｅｄ−ｏｕｔ）、窒素充填した５００ｍＬのフランジ式容器に、窒素気流下に４００ｇの２，４，６−トリイソプロピルフェニルイソシアネートを仕込み、１４０℃に加熱した。４００ｍｇの１−メチルホスホリンオキシドを添加してから、その反応混合物を、５時間以内に１６０℃まで加熱した。その後で、ＮＣＯ含量が１％未満（９５％を超える転化率に相当）に達するまで、１６０℃で反応を続けた。そのようにして得られた粗反応生成物を、蒸留の手段により精製した。得られた反応生成物は、淡黄色の液状物で、２５℃で７００ｍＰａｓの粘度を有していた。
【００３７】
熱安定性
熱安定性を検討するために、Ｍｅｔｔｌｅｒ  ＴｏｌｅｄｏからのＴＧＡ分析ユニット（ＴＧＡ８５１）を用いて、熱重量分析を実施した。この目的のために、それぞれの場合において、１０〜１５ｍｇのサンプルを、窒素下で、３０℃から６００℃まで、１０℃／分の加熱速度で昇温させて分析した。５％の重量損失に達した温度（℃）を評価した［Ｔ（５％）］。
【００３８】
それらの結果を、表１に示す。
【００３９】
【表１】
2015518911.tif 000006
【００４０】
ポリエステルポリオールにおける酸価の低下
知られているように、液状のポリエステルポリオール中の立体障害のあるカルボジイミドに基づく加水分解安定剤の効果を、酸分解の手段によって試験することができる。
【００４１】
ポリエステルポリオールであるＤｅｓｍｏｐｈｅｎ（登録商標）２００１ＫＳ（Ｂａｙｅｒ  ＭａｔｅｒｉａｌＳｃｉｅｎｃｅ  ＡＧ製）中における酸価の低下を、ＣＤＩ  Ｉを使用し、上述したＳｔａｂａｘｏｌ（登録商標）ＩおよびＳｔａｂａｘｏｌ（登録商標）Ｐ２００と比較して、試験した。
【００４２】
この目的のためには、８０℃で、１重量％の上述したカルボジイミドを、約０．９ｍｇＫＯＨ／ｇの測定酸価を有するポリエステルポリオールの中に混ぜ込み、一定時間ごとに酸価を測定した。
【００４３】
それらの結果を、表２に示す。
【００４４】
【表２】
2015518911.tif 000007
【００４５】
表１および２の結果から、液状のモノマー性のカルボジイミドを使用した本発明による方法は、取り扱いの面で大きな利点を有するとともに、酸価が極めて迅速に低下すると同時に極めて良好な熱安定性も有していることがわかる。
【国際調査報告】
2015518911.tif 000009
2015518911.tif 000010
2015518911.tif 000011
2015518911.tif 000012